"下記一般式1で表される蛍光性化合物。式1において、Xは-O-又は-NR-を表す。R1は炭素数1~20のフッ素原子で置換されていてもよい一価炭化水素基、及び下記式2で表されるシロキサン含有基から選ばれる基を表す。R2は水素原子、炭素数1~20のフッ素原子で置換されていてもよい一価炭化水素基、下記式2で表されるシロキサン含有基、-CO-ORで表されるオルガノキシカルボニル基、-CO-NR2で表されるジオルガノカルバモイル基、シアノ基、及び下記式3で表される複素環式置換基から選ばれる基である。R3、R4、R5及びR6は同一でも異なってもよく、水素原子、炭素数1~20のハロゲン原子で置換されていてもよい一価炭化水素基、下記式4で表されるジオルガノアミノ基、下記式5で表されるオルガノキシ基、下記式6で表されるオルガノスルファニル基、及び下記式2のシロキサン含有基から独立に選ばれる置換基である。R3とR4、R4とR5、R5とR6はそれぞれ互いに結合してそれらが結合する二つの炭素原子を含む構成炭素原子数が5~8の環構造を形成してもよい。但し、R1、R2、R3、R4、R5及びR6のうち少なくとも一つは、下記式2で表されるシロキサン含有基であるか又はそれを置換基として含有する基である。Rは炭素数1~20の一価炭化水素基であって、式1の化合物に複数のR及び/又はR1が含まれる場合、それらは同一でも異なっていてもよい。式2において、Sxはケイ素原子数2~10であって、該ケイ素原子に炭素数1~20の一価炭化水素基が結合した直鎖状、分岐鎖状又は環状のオルガノシロキサニル基を表し、ケイ素原子がAと結合している。Aは炭素数1~20の二価炭化水素基、又は1個以上の-O-、-S-、-NR-もしくはそれらの組み合わせを含んでもよい炭素数2~20の二価炭化水素基を表す。A1は-O-、-S-、-NR-、-O-CO-、-CO-O-、-NR1-CO-、-CO-NR1-及び単結合のいずれかを表す。式3において、X1は-O-、-S-又は-NR-を表し、R7は同一でも異なってもよく、炭素数1~20のハロゲン原子で置換されていてもよい一価炭化水素基、上記式2で表されるシロキサン含有基、ハロゲン原子及び水素原子から独立に選ばれる基を表す。式4において、R8は同一でも異なってもよく、炭素数1~20の一価炭化水素基、上記式2で表されるシロキサン含有基、又は1個以上の-O-、-S-、-NR-もしくはそれらの組み合わせを含んでもよい炭素数2~20の一価炭化水素基を表す。但し、酸素原子、硫黄原子及び窒素原子のヘテロ原子同士は隣接しない。式5において、R9は炭素数1~20の一価炭化水素基、上記式2で表されるシロキサン含有基、又は1個以上の-O-、-S-、-NR-もしくはそれらの組み合わせを含んでもよい炭素数2~20の一価炭化水素基を表す。但し、酸素原子、硫黄原子、及び窒素原子のヘテロ原子同士は隣接しない。式6において、R10は炭素数1~20の一価炭化水素基、上記式2で表されるシロキサン含有基、又は1個以上の-O-、-S-、-NR-もしくはそれらの組み合わせを含んでもよい炭素数2~20の一価炭化水素基を表す。但し、酸素原子、硫黄原子、及び窒素原子のヘテロ原子同士は隣接しない。一般式1において、R4又はR5が式2で表される置換基であって、A1が-NR-である請求項1に記載の蛍光性化合物。一般式1において、R2が水素原子である請求項1又は2に記載の蛍光性化合物。請求項1~3のいずれか1項に記載の蛍光性化合物及び樹脂を含有する蛍光性樹脂組成物。前記樹脂が、シリコーン樹脂である請求項4に記載の蛍光性樹脂組成物。本発明は、上記事情に鑑みなされたもので、有機溶媒への溶解性、及び樹脂又はプレポリマーやモノマーとの相溶性、特にシリコーン樹脂との相溶性に優れ、簡便な方法で樹脂組成物をつくることができる蛍光性化合物及びこれを含有する蛍光性樹脂組成物を提供することを目的とする。本発明者らは、上記目的を達成するために鋭意検討を重ねた結果、特定の構造を有する新規な蛍光性化合物を見出し、これを用いることによって上記課題が解決できることを知見し、本発明をなすに至った。即ち、本発明は、下記蛍光性化合物及びそれを含有する樹脂組成物を提供する。請求項1:下記一般式1で表される蛍光性化合物。式1において、Xは-O-又は-NR-を表す。R1は炭素数1~20のフッ素原子で置換されていてもよい一価炭化水素基、及び下記式2で表されるシロキサン含有基から選ばれる基を表す。R2は水素原子、炭素数1~20のフッ素原子で置換されていてもよい一価炭化水素基、下記式2で表されるシロキサン含有基、-CO-ORで表されるオルガノキシカルボニル基、-CO-NR2で表されるジオルガノカルバモイル基、シアノ基、及び下記式3で表される複素環式置換基から選ばれる基である。R3、R4、R5及びR6は同一でも異なってもよく、水素原子、炭素数1~20のハロゲン原子で置換されていてもよい一価炭化水素基、下記式4で表されるジオルガノアミノ基、下記式5で表されるオルガノキシ基、下記式6で表されるオルガノスルファニル基、及び下記式2のシロキサン含有基から独立に選ばれる置換基である。R3とR4、R4とR5、R5とR6はそれぞれ互いに結合してそれらが結合する二つの炭素原子を含む構成炭素原子数が5~8の環構造を形成してもよい。但し、R1、R2、R3、R4、R5及びR6のうち少なくとも一つは、下記式2で表されるシロキサン含有基であるか又はそれを置換基として含有する基である。Rは炭素数1~20の一価炭化水素基であって、式1の化合物に複数のR及び/又はR1が含まれる場合、それらは同一でも異なっていてもよい。式2において、Sxはケイ素原子数2~10であって、該ケイ素原子に炭素数1~20の一価炭化水素基が結合した直鎖状、分岐鎖状又は環状のオルガノシロキサニル基を表し、ケイ素原子がAと結合している。Aは炭素数1~20の二価炭化水素基、又は1個以上の-O-、-S-、-NR-もしくはそれらの組み合わせを含んでもよい炭素数2~20の二価炭化水素基を表す。A1は-O-、-S-、-NR-、-O-CO-、-CO-O-、-NR1-CO-、-CO-NR1-及び単結合のいずれかを表す。式3において、X1は-O-、-S-又は-NR-を表し、R7は同一でも異なってもよく、炭素数1~20のハロゲン原子で置換されていてもよい一価炭化水素基、上記式2で表されるシロキサン含有基、ハロゲン原子及び水素原子から独立に選ばれる基を表す。式4において、R8は同一でも異なってもよく、炭素数1~20の一価炭化水素基、上記式2で表されるシロキサン含有基、又は1個以上の-O-、-S-、-NR-もしくはそれらの組み合わせを含んでもよい炭素数2~20の一価炭化水素基を表す。但し、酸素原子、硫黄原子及び窒素原子のヘテロ原子同士は隣接しない。式5において、R9は炭素数1~20の一価炭化水素基、上記式2で表されるシロキサン含有基、又は1個以上の-O-、-S-、-NR-もしくはそれらの組み合わせを含んでもよい炭素数2~20の一価炭化水素基を表す。但し、酸素原子、硫黄原子、及び窒素原子のヘテロ原子同士は隣接しない。式6において、R10は炭素数1~20の一価炭化水素基、上記式2で表されるシロキサン含有基、又は1個以上の-O-、-S-、-NR-もしくはそれらの組み合わせを含んでもよい炭素数2~20の一価炭化水素基を表す。但し、酸素原子、硫黄原子、及び窒素原子のヘテロ原子同士は隣接しない。請求項2:一般式1において、R4又はR5が式2で表される置換基であって、A1が-NR-である請求項1に記載の蛍光性化合物。請求項3:一般式1において、R2が水素原子である請求項1又は2に記載の蛍光性化合物。請求項4:請求項1~3のいずれか1項に記載の蛍光性化合物及び樹脂を含有する蛍光性樹脂組成物。請求項5:前記樹脂が、シリコーン樹脂である請求項4に記載の蛍光性樹脂組成物。本発明の蛍光性化合物は、水素結合ドナーとなるヘテロ元素-水素結合を含まず、有機溶媒や樹脂との相溶性に優れており、種々の媒体に均一に分散させることができるため、透明性や明度、彩度の高い蛍光性樹脂組成物が容易に得られる。また、分子量分布を持たない単一化合物であるため高純度まで精製することができ、蛍光効率が高い。本発明の蛍光性化合物は、下記一般式1で表される。上記一般式1において、Xは-O-又は-NR-を表す。ここで、Rは炭素数1~20、特に炭素数1~12の一価炭化水素基であって、具体的には、メチル基、エチル基、プロピル基、イソプロピル基、ブチル基、イソブチル基、sec-ブチル基、tert-ブチル基、ペンチル基、シクロペンチル基、イソペンチル基、2-ペンチル基、3-ペンチル基、tert-ペンチル基、ヘキシル基、シクロヘキシル基、オクチル基、デシル基、ドデシル基、テトラデシル基、ヘキサデシル基、オクタデシル基、イコシル基等の直鎖状、分岐状、環状の飽和炭化水素基;ビニル基、アリル基、プロペニル基、ブテニル基、ペンテニル基、ヘキセニル基、ウンデセニル基、オクタデセニル基等の不飽和炭化水素基;フェニル基、ナフチル基、ベンジル基、フェネチル基、フェニルプロピル基、2-メチルフェニル基、3-メチルフェニル基、4-メチルフェニル基、2,4-ジメチルフェニル基、3,5-ジメチルフェニル基、3,5-ジ-tert-ブチルフェニル基等の芳香族炭化水素基が挙げられる。これらのなかでも、特にメチル基、エチル基、プロピル基、イソプロピル基、ブチル基、イソブチル基、sec-ブチル基、tert-ブチル基、ペンチル基、ヘキシル基、オクチル基、デシル基、ドデシル基、ビニル基、アリル基、フェニル基が好ましい。式1の化合物には、複数のRが含まれることがあるが、それらは同一でも異なっていてもよい。上記一般式1において、R1は炭素数1~20、特に炭素数1~6のフッ素原子で置換されていてもよい一価炭化水素基、及び下記式2で表されるシロキサン含有基から選ばれる基を表す。フッ素原子で置換されていてもよい一価炭化水素基R1の具体例としては、Rの具体例として挙げた一価炭化水素基に加えて、トリフルオロメチル基、ペンタフルオロエチル基、ヘプタフルオロプロピル基、2,2,2-トリフルオロエチル基、3,3,3-トリフルオロプロピル基、2,2,3,3,3-ペンタフルオロプロピル基、3,3,4,4,5,5,6,6,6-ノナフルオロヘキシル基、3,3,4,4,5,5,6,6,7,7,8,8,8-トリデカフルオロオクチル基、3,3,4,4,5,5,6,6,7,7,8,8,9,9,10,10,10-ヘプタデカフルオロデシル基、ペンタフルオロフェニル基、ペンタフルオロベンジル基、トリフルオロメチルフェニル基等のフッ素原子で置換された一価炭化水素基が挙げられる。これらのなかでも、特にメチル基、エチル基、プロピル基、フェニル基、ベンジル基、トリフルオロメチル基、2,2,2-トリフルオロエチル基、ペンタフルオロエチル基、3,3,3-トリフルオロプロピル基、ペンタフルオロフェニル基、ペンタフルオロベンジル基が好ましい。式1の化合物には、複数のR1が含まれることがあるが、それらは同一でも異なっていてもよい。一般式2において、Sxはケイ素原子数2~10、特にケイ素原子数2~5であって該ケイ素原子が炭素数1~20、特に炭素数1~6の一価炭化水素基、例えばアルキル基で置換されていてもよい、直鎖状、分岐鎖状、又は環状のオルガノシロキサニル基を表す。Sxはケイ素原子がAと結合しており、ケイ素-水素結合やケイ素-アルコキシ結合のような反応性の置換基を含まない。Sxの具体例としては、ペンタメチルジシロキサン-1-イル基、3,3,3-トリエチル-1,1-ジメチルジシロキサン-1-イル基、ペンタエチルジシロキサン-1-イル基、3-ビニル-1,1,3,3-テトラメチルジシロキサン-1-イル基、3-tert-ブチル-1,1,3,3-テトラメチルジシロキサン-1-イル基、3,3,3-トリイソプロピル-1,1-ジメチルジシロキサン-1-イル基、1,1-ジフェニル-3,3,3-トリメチルジシロキサン-1-イル基、3-メチル-1,1,3,3-テトラフェニルジシロキサン-1-イル基、1-シクロヘキシル-1,3,3,3-テトラメチルジシロキサン-1-イル基、ヘプタメチルトリシロキサン-1-イル基、ノナメチルテトラシロキサン-1-イル基、ウンデカメチルペンタシロキサン-1-イル基、トリデカメチルヘキサシロキサン-1-イル基、ペンタデカメチルヘプタシロキサン-1-イル基、ヘプタデカメチルオクタシロキサン-1-イル基、ノナデカメチルノナシロキサン-1-イル基、ヘンイコサメチルデカシロキサン-1-イル基等の直鎖状オルガノシロキサニル基;1-トリメチルシロキシ-1,3,3,3-テトラメチルジシロキサン-1-イル基、1-トリメチルシロキシ-1,3,3,5,5,5-ヘプタメチルトリシロキサン-1-イル基、1-ペンタメチルジシロキサニルオキシ-1,3,3,5,5,5-ヘキサメチルトリシロキサン-1-イル基、1-トリメチルシロキシ-1,3,3,5,5,7,7,7-オクタメチルテトラシロキサン-1-イル基、1,1-ビストリメチルシロキシ-3,3,3-トリメチルジシロキサン-1-イル基等の分岐鎖状オルガノシロキサニル基;1,3,3,5,5,7,7-ヘプタメチルシクロテトラシロキサン-1-イル基、1,3,5,7-テトラメチル-3,5,7-テトラビニルシクロテトラシロキサン-1-イル基等の環状オルガノシロキサニル基等が挙げられる。これらのなかでも、特にペンタメチルジシロキサン-1-イル基、ヘプタメチルトリシロキサン-1-イル基、ノナメチルテトラシロキサン-1-イル基、ウンデカメチルペンタシロキサン-1-イル基、1-トリメチルシロキシ-1,3,3,3-テトラメチルジシロキサン-1-イル基、1,3,3,5,5,7,7-ヘプタメチルシクロテトラシロキサン-1-イル基が好ましい。上記一般式2において、Aは炭素数1~20、特に炭素数1~12の二価炭化水素基、又は1個以上の不連続な-O-、-S-、-NR-Rは上記と同様である。もしくはこれらの組み合わせを含んでもよい炭素数2~20、特に炭素数2~12の二価炭化水素基を表す。Aで表される基の例としては、メチレン基、1,2-エタンジイル基、1,1-エタンジイル基、1,2-エテンジイル基、1,1-エテンジイル基、1,3-プロパンジイル基、1,2-プロパンジイル基、2-メチル-1,3-プロパンジイル基、1,3-ブタンジイル基、1,4-ブタンジイル基、1,5-ペンタンジイル基、1,6-ヘキサンジイル基、1,4-シクロヘキサンジイル基、1,7-ヘプタンジイル基、1,8-オクタンジイル基、1,9-ノナンジイル基、1,10-デカンジイル基、1,11-ウンデカンジイル基、1,12-ドデカンジイル基、1,13-トリデカンジイル基、1,14-テトラデカンジイル基、1,15-ペンタデカンジイル基、1,16-ヘキサデカンジイル基、1,17-ヘプタデカンジイル基、1,18-オクタデカンジイル基、1,19-ノナデカンジイル基、1,20-イコサンジイル基等の直鎖状、分岐鎖状又は環状の脂肪族二価炭化水素基;1,3-ベンゼンジイル基、1,4-ベンゼンジイル基、2-メチル-1,4-ベンゼンジイル基、3-メチル-1,4-ベンゼンジイル基、2,5-ジメチル-1,4-ベンゼンジイル基、1,8-ナフタレンジイル基、2,7-ナフタレンジイル基、4-エチルベンゼン-1,2’-ジイル基、4-プロピルベンゼン-1,3’-ジイル基等の芳香族二価炭化水素基;2-オキサ-1,3-プロパンジイル基、3-オキサ-1,5-ペンタンジイル基、3-オキサ-2-メチル-1,5-ペンタンジイル基、3-オキサ-1,6-ヘキサンジイル基、3-オキサ-2-メチル-1,5-ヘキサンジイル基、3-オキサ-2-メチル-1,6-ヘキサンジイル基、3,6-ジオキサ-1,8-オクタンジイル基、3,7-ジオキサ-1,9-ノナンジイル基、3-メチル-3-アザ-1,5-ペンタンジイル基、3-メチル-3-アザ-1,6-ヘキサンジイル基、3-フェニル-3-アザ-1,6-ヘキサンジイル基、3-メチル-3-アザ-7-オキサ-1,9-ノナンジイル基、3-チア-1,5-ペンタンジイル基、3,6-ジチア-1,8-オクタンジイル基等のヘテロ原子を含む二価炭化水素基等が挙げられる。これらのなかでも、特にメチレン基、1,2-エタンジイル基、1,3-プロパンジイル基、2-メチル-1,3-プロパンジイル基、1,4-ブタンジイル基、1,5-ペンタンジイル基、1,11-ウンデカンジイル基、1,3-ベンゼンジイル基、1,4-ベンゼンジイル基が好ましい。AはSx及びA’と結合しているが、1,2-プロパンジイル基等のように、Aが非対称な置換基である場合において、Sx及びA’と結合する方向は任意である。上記一般式2において、A1は-O-、-S-、-NR-、-O-CO-、-CO-O-、-NR1-CO-、-CO-NR1-及び単結合のいずれかを表す。Rは、前記と同様の炭素数1~20の一価炭化水素基であり、R1は、前記と同様の炭素数1~20のフッ素原子で置換されていてもよい一価炭化水素基である。一般式2において、Sx、A、A1は任意の組み合わせが可能である。Sxがペンタメチルジシロキサン-1-イル基である場合について例示すると、一般式2で表されるシロキサン含有基の具体例としては、ペンタメチルジシロキサン-1-イルメチル基、2-ペンタメチルジシロキサン-1-イルエチル基、1-ペンタメチルジシロキサン-1-イルエチル基、2-ペンタメチルジシロキサン-1-イルエテニル基、3-ペンタメチルジシロキサン-1-イルプロピル基、2-メチル-3-ペンタメチルジシロキサン-1-イルプロピル基、4-ペンタメチルジシロキサン-1-イルブチル基、5-ペンタメチルジシロキサン-1-イルペンチル基、6-ペンタメチルジシロキサン-1-イルヘキシル基、7-ペンタメチルジシロキサン-1-イルヘプチル基、8-ペンタメチルジシロキサン-1-イルオクチル基、9-ペンタメチルジシロキサン-1-イルノニル基、10-ペンタメチルジシロキサン-1-イルデシル基、11-ペンタメチルジシロキサン-1-イルウンデシル基、12-ペンタメチルジシロキサン-1-イルドデシル基、14-ペンタメチルジシロキサン-1-イルテトラデシル基、16-ペンタメチルジシロキサン-1-イルヘキサデシル基、18-ペンタメチルジシロキサン-1-イルオクタデシル基、20-ペンタメチルジシロキサン-1-イルイコシル基、4-ペンタメチルジシロキサン-1-イルフェニル基、3-ペンタメチルジシロキサン-1-イルフェニル基、4-[2-ペンタメチルジシロキサン-1-イルエチル]フェニル基、4-[3-ペンタメチルジシロキサン-1-イルプロピル]フェニル基、4-[2-ペンタメチルジシロキサン-1-イルプロピル]フェニル基、2-{2-ペンタメチルジシロキサン-1-イルエトキシ}エチル基、3-{2-ペンタメチルジシロキサン-1-イルエトキシ}プロピル基、2-{3-ペンタメチルジシロキサン-1-イルプロポキシ}エチル基、2-{3-ペンタメチルジシロキサン-1-イルプロポキシ}プロピル基、2-{2-{3-ペンタメチルジシロキサン-1-イルプロポキシ}エトキシ}エチル基、2-{2-{3-ペンタメチルジシロキサン-1-イルプロポキシ}プロポキシ}エチル基、2-{2-{3-ペンタメチルジシロキサン-1-イルプロポキシ}プロポキシ}プロピル基等の置換炭化水素基;ペンタメチルジシロキサン-1-イルメトキシ基、2-ペンタメチルジシロキサン-1-イルエトキシ基、3-ペンタメチルジシロキサン-1-イルプロポキシ基、2-メチル-3-ペンタメチルジシロキサン-1-イルプロポキシ基、3-ペンタメチルジシロキサン-1-イルブトキシ基、4-ペンタメチルジシロキサン-1-イルブトキシ基、4-ペンタメチルジシロキサン-1-イルフェノキシ基、2-{2-ペンタメチルジシロキサン-1-イルエトキシ}エトキシ基、3-{2-ペンタメチルジシロキサン-1-イルエトキシ}プロポキシ基、2-{3-ペンタメチルジシロキサン-1-イルプロポキシ}エトキシ基、2-{3-ペンタメチルジシロキサン-1-イルプロポキシ}プロポキシ基、2-{2-{3-ペンタメチルジシロキサン-1-イルプロポキシ}エトキシ}エトキシ基、2-{2-{3-ペンタメチルジシロキサン-1-イルプロポキシ}プロポキシ}エトキシ基、2-{2-{3-ペンタメチルジシロキサン-1-イルプロポキシ}プロポキシ}プロポキシ基、2-[N-メチル-N-{3-ペンタメチルジシロキサン-1-イルプロピル}アミノ]エトキシ基、2-[N-メチル-N-{3-ペンタメチルジシロキサン-1-イルプロピル}アミノ]エトキシ基、1-メチル-2-[N-メチル-N-{3-ペンタメチルジシロキサン-1-イルプロピル}アミノ]エトキシ基、2-{2-ペンタメチルジシロキサン-1-イルエチルスルファニル}エトキシ基等の置換オルガノキシ基;ペンタメチルジシロキサン-1-イルメチルスルファニル基、2-ペンタメチルジシロキサン-1-イルエチルスルファニル基、3-ペンタメチルジシロキサン-1-イルプロピルスルファニル基、4-ペンタメチルジシロキサン-1-イルフェニルスルファニル基、2-{2-ペンタメチルジシロキサン-1-イルエチルスルファニル}エチルスルファニル基、3-{3-ペンタメチルジシロキサン-1-イルプロピルスルファニル}プロピルスルファニル基、1-メチル-2-{2-ペンタメチルジシロキサン-1-イルエトキシ}エチルスルファニル基、3-{2-ペンタメチルジシロキサン-1-イルエトキシ}プロピルスルファニル基、2-{3-ペンタメチルジシロキサン-1-イルプロポキシ}エチルスルファニル基、2-{3-ペンタメチルジシロキサン-1-イルプロポキシ}プロピルスルファニル基、2-{2-{3-ペンタメチルジシロキサン-1-イルプロポキシ}エトキシ}エチルスルファニル基等の置換オルガノスルファニル基;N-ペンタメチルジシロキサン-1-イルメチル-N-メチルアミノ基、N-[2-ペンタメチルジシロキサン-1-イルエチル]-N-メチルアミノ基、N-[2-ペンタメチルジシロキサン-1-イルエチル]-N-エチルアミノ基、N-[2-ペンタメチルジシロキサン-1-イルエチル]-N-プロピルアミノ基、N-{ペンタメチルジシロキサン-1-イルプロピル}-N-メチルアミノ基、N-{ペンタメチルジシロキサン-1-イルプロピル}-N-エチルアミノ基、N-[3-ペンタメチルジシロキサン-1-イルプロピル]-N-プロピルアミノ基、N-[3-ペンタメチルジシロキサン-1-イルプロピル]-N-イソプロピルアミノ基、N-[3-ペンタメチルジシロキサン-1-イルプロピル]-N-アリルアミノ基、N-[3-ペンタメチルジシロキサン-1-イルプロピル]-N-ブチルアミノ基、N-[3-ペンタメチルジシロキサン-1-イルプロピル]-N-ヘキシルアミノ基、N-[3-ペンタメチルジシロキサン-1-イルプロピル]-N-オクチルアミノ基、N-[3-ペンタメチルジシロキサン-1-イルプロピル]-N-デシルアミノ基、N-[3-ペンタメチルジシロキサン-1-イルプロピル]-N-フェニルアミノ基、N-[3-ペンタメチルジシロキサン-1-イルプロピル]-N-ナフチルアミノ基、N-[2-メチル-3-ペンタメチルジシロキサン-1-イルプロピル]-N-メチルアミノ基、N-[2-メチル-3-ペンタメチルジシロキサン-1-イルプロピル]-N-エチルアミノ基、N-[2-メチル-3-ペンタメチルジシロキサン-1-イルプロピル]-N-プロピルアミノ基、N-[2-メチル-3-ペンタメチルジシロキサン-1-イルプロピル]-N-フェニルアミノ基、N-[2-メチル-3-ペンタメチルジシロキサン-1-イルプロピル]-N-ナフチルアミノ基、N-[4-ペンタメチルジシロキサン-1-イルブチル]-N-メチルアミノ基、N-[4-ペンタメチルジシロキサン-1-イルフェニル]-N-メチルアミノ基、N-[4-[2-ペンタメチルジシロキサン-1-イルエチル]フェニル]-N-メチルアミノ基、N-[4-[2-ペンタメチルジシロキサン-1-イルプロピル]フェニル]-N-メチルアミノ基、2-{2-ペンタメチルジシロキサン-1-イルエトキシ}エチル-N-メチルアミノ基、3-{2-ペンタメチルジシロキサン-1-イルエトキシ}プロピル-N-メチルアミノ基、2-{3-ペンタメチルジシロキサン-1-イルプロポキシ}エチル-N-メチルアミノ基、2-{3-ペンタメチルジシロキサン-1-イルプロポキシ}プロピル-N-メチルアミノ基、2-{2-{3-ペンタメチルジシロキサン-1-イルプロポキシ}エトキシ}エチル-N-メチルアミノ基、2-{2-{3-ペンタメチルジシロキサン-1-イルプロポキシ}プロポキシ}エチル-N-メチルアミノ基、2-{2-{3-ペンタメチルジシロキサン-1-イルプロポキシ}プロポキシ}プロピル-N-メチルアミノ基、N,N-ビス[3-ペンタメチルジシロキサン-1-イルプロピル]アミノ基等の置換ジオルガノアミノ基、ペンタメチルジシロキサン-1-イルメトキシカルボニル基、2-ペンタメチルジシロキサン-1-イルエトキシカルボニル基、3-ペンタメチルジシロキサン-1-イルプロポキシカルボニル基、2-メチル-3-ペンタメチルジシロキサン-1-イルプロポキシカルボニル基、3-ペンタメチルジシロキサン-1-イルブトキシカルボニル基、4-ペンタメチルジシロキサン-1-イルフェノキシカルボニル基、2-{2-ペンタメチルジシロキサン-1-イルエトキシ}エトキシカルボニル基、3-{2-ペンタメチルジシロキサン-1-イルエトキシ}プロポキシカルボニル基、2-{3-ペンタメチルジシロキサン-1-イルプロポキシ}エトキシカルボニル基、2-{3-ペンタメチルジシロキサン-1-イルプロポキシ}プロポキシカルボニル基、2-{2-{3-ペンタメチルジシロキサン-1-イルプロポキシ}エトキシ}エトキシカルボニル基、2-{2-{3-ペンタメチルジシロキサン-1-イルプロポキシ}プロポキシ}エトキシカルボニル基、2-{2-{3-ペンタメチルジシロキサン-1-イルプロポキシ}プロポキシ}プロポキシカルボニル基、2-[N-メチル-N-{3-ペンタメチルジシロキサン-1-イルプロピル}アミノ]エトキシカルボニル基、2-[N-メチル-N-{3-ペンタメチルジシロキサン-1-イルプロピル}アミノ]エトキシカルボニル基、1-メチル-2-[N-メチル-N-{3-ペンタメチルジシロキサン-1-イルプロピル}アミノ]エトキシカルボニル基、2-{2-ペンタメチルジシロキサン-1-イルエチルスルファニル}エトキシカルボニル基等の置換オルガノキシカルボニル基;ペンタメチルジシロキサン-1-イルアセトキシ基、3-ペンタメチルジシロキサン-1-イルプロピオニルオキシ基、2-メチル-3-ペンタメチルジシロキサン-1-イルプロピオニルオキシ基、5-ペンタメチルジシロキサン-1-イルペンタノイルオキシ基、6-ペンタメチルジシロキサン-1-イルヘキサノイルオキシ基、11-ペンタメチルジシロキサン-1-イルウンデカノイルオキシ基、4-ペンタメチルジシロキサン-1-イルベンゾイルオキシ基、{2-ペンタメチルジシロキサン-1-イルエトキシ}アセチル基、3-{2-ペンタメチルジシロキサン-1-イルエトキシ}プロピオニルオキシ基、{3-ペンタメチルジシロキサン-1-イルプロポキシ}アセトキシ基、3-{3-ペンタメチルジシロキサン-1-イルプロポキシ}プロピオニルオキシ基、{2-{3-ペンタメチルジシロキサン-1-イルプロポキシ}エトキシ}アセトキシ基、{2-{3-ペンタメチルジシロキサン-1-イルプロポキシ}プロポキシ}アセトキシ基、3-[N-メチル-N-{3-ペンタメチルジシロキサン-1-イルプロピル}アミノ]プロピオニルオキシ基、3-[N-メチル-N-{3-ペンタメチルジシロキサン-1-イルプロピル}アミノ]プロピオニルオキシ基等の置換アシロキシ基;N-ペンタメチルジシロキサン-1-イルメチル-N-メチルカルバモイル基、N-[2-ペンタメチルジシロキサン-1-イルエチル]-N-メチルカルバモイル基、N-[2-ペンタメチルジシロキサン-1-イルエチル]-N-エチルカルバモイル基、N-[2-ペンタメチルジシロキサン-1-イルエチル]-N-プロピルカルバモイル基、N-{ペンタメチルジシロキサン-1-イルプロピル}-N-メチルカルバモイル基、N-{ペンタメチルジシロキサン-1-イルプロピル}-N-エチルカルバモイル基、N-[3-ペンタメチルジシロキサン-1-イルプロピル]-N-プロピルカルバモイル基、N-[3-ペンタメチルジシロキサン-1-イルプロピル]-N-イソプロピルカルバモイル基、N-[3-ペンタメチルジシロキサン-1-イルプロピル]-N-アリルカルバモイル基、N-[3-ペンタメチルジシロキサン-1-イルプロピル]-N-ブチルカルバモイル基、N-[3-ペンタメチルジシロキサン-1-イルプロピル]-N-ヘキシルカルバモイル基、N-[3-ペンタメチルジシロキサン-1-イルプロピル]-N-オクチルカルバモイル基、N-[3-ペンタメチルジシロキサン-1-イルプロピル]-N-デシルカルバモイル基、N-[3-ペンタメチルジシロキサン-1-イルプロピル]-N-フェニルカルバモイル基、N-[3-ペンタメチルジシロキサン-1-イルプロピル]-N-ナフチルカルバモイル基、N-[2-メチル-3-ペンタメチルジシロキサン-1-イルプロピル]-N-メチルカルバモイル基、N-[2-メチル-3-ペンタメチルジシロキサン-1-イルプロピル]-N-エチルカルバモイル基、N-[2-メチル-3-ペンタメチルジシロキサン-1-イルプロピル]-N-プロピルカルバモイル基、N-[2-メチル-3-ペンタメチルジシロキサン-1-イルプロピル]-N-フェニルカルバモイル基、N-[2-メチル-3-ペンタメチルジシロキサン-1-イルプロピル]-N-ナフチルカルバモイル基、N-[4-ペンタメチルジシロキサン-1-イルブチル]-N-メチルカルバモイル基、N-[4-ペンタメチルジシロキサン-1-イルフェニル]-N-メチルカルバモイル基、N-[4-[2-ペンタメチルジシロキサン-1-イルエチル]フェニル]-N-メチルカルバモイル基、N-[4-[2-ペンタメチルジシロキサン-1-イルプロピル]フェニル]-N-メチルカルバモイル基、2-{2-ペンタメチルジシロキサン-1-イルエトキシ}エチル-N-メチルカルバモイル基、3-{2-ペンタメチルジシロキサン-1-イルエトキシ}プロピル-N-メチルカルバモイル基、2-{3-ペンタメチルジシロキサン-1-イルプロポキシ}エチル-N-メチルカルバモイル基、2-{3-ペンタメチルジシロキサン-1-イルプロポキシ}プロピル-N-メチルカルバモイル基、2-{2-{3-ペンタメチルジシロキサン-1-イルプロポキシ}エトキシ}エチル-N-メチルカルバモイル基、2-{2-{3-ペンタメチルジシロキサン-1-イルプロポキシ}プロポキシ}エチル-N-メチルカルバモイル基、2-{2-{3-ペンタメチルジシロキサン-1-イルプロポキシ}プロポキシ}プロピル-N-メチルカルバモイル基、N,N-ビス[3-ペンタメチルジシロキサン-1-イルプロピル]カルバモイル基等の置換カルバモイル基;N-メチル-ペンタメチルジシロキサン-1-イルアセタミド基、N-メチル-3-ペンタメチルジシロキサン-1-イルプロピオンアミド基、N-メチル-5-ペンタメチルジシロキサン-1-イルペンタンアミド基、N-メチル-6-ペンタメチルジシロキサン-1-イルヘキサンアミド基、N-メチル-11-ペンタメチルジシロキサン-1-イルウンデカンアミド基、N-メチル-4-ペンタメチルジシロキサン-1-イルベンズアミド基、N-メチル-{2-ペンタメチルジシロキサン-1-イルエトキシ}アセタミド基、N-メチル-3-{2-ペンタメチルジシロキサン-1-イルエトキシ}プロピオンアミド基、N-メチル-{3-ペンタメチルジシロキサン-1-イルプロポキシ}アセタミド基、N-メチル-3-{3-ペンタメチルジシロキサン-1-イルプロポキシ}プロピオンアミド基、N-メチル-{2-{3-ペンタメチルジシロキサン-1-イルプロポキシ}エトキシ}アセタミド基、N-メチル-{2-{3-ペンタメチルジシロキサン-1-イルプロポキシ}プロポキシ}アセタミド基、N-メチル-3-[N-メチル-N-{3-ペンタメチルジシロキサン-1-イルプロピル}アミノ]プロピオンアミド基、N-メチル-3-[N-メチル-N-{3-ペンタメチルジシロキサン-1-イルプロピル}アミノ]プロピオンアミド基等の置換アミド基等が挙げられる。式2で示される基としては、Sxの好ましい例、Aの好ましい例及びA1を組み合わせて得られる基が好ましい。特に3-ペンタメチルジシロキサン-1-イルプロピル基、3-ヘプタメチルトリシロキサン-1-イルプロピル基、3-ノナメチルテトラシロキサン-1-イルプロピル基、3-ウンデカメチルペンタシロキサン-1-イルプロピル基、3-1-トリメチルシロキシ-1,3,3,3-テトラメチルジシロキサン-1-イルプロピル基、3-1,3,3,5,5,7,7-ヘプタメチルシクロテトラシロキサン-1-イルプロピル基、3-ペンタメチルジシロキサン-1-イルプロポキシ基、3-ヘプタメチルトリシロキサン-1-イルプロポキシ基、3-ノナメチルテトラシロキサン-1-イルプロポキシ基、3-ウンデカメチルペンタシロキサン-1-イルプロポキシ基、3-1-トリメチルシロキシ-1,3,3,3-テトラメチルジシロキサン-1-イルプロポキシ基、3-1,3,3,5,5,7,7-ヘプタメチルシクロテトラシロキサン-1-イルプロポキシ基、N-[3-ペンタメチルジシロキサン-1-イルプロピル]-N-プロピルアミノ基、N-[3-ヘプタメチルトリシロキサン-1-イルプロピル]-N-プロピルアミノ基、N-[3-ノナメチルテトラシロキサン-1-イルプロピル]-N-プロピルアミノ基、N-[3-ウンデカメチルペンタシロキサン-1-イルプロピル]-N-プロピルアミノ基、N-[3-1-トリメチルシロキシ-1,3,3,3-テトラメチルジシロキサン-1-イルプロピル]-N-プロピルアミノ基、N-[3-1,3,3,5,5,7,7-ヘプタメチルシクロテトラシロキサン-1-イルプロピル]-N-プロピルアミノ基、N,N-ビス[3-ペンタメチルジシロキサン-1-イルプロピル]アミノ基、N,N-ビス[3-ヘプタメチルトリシロキサン-1-イルプロピル]アミノ基、N,N-ビス[3-ノナメチルテトラシロキサン-1-イルプロピル]アミノ基、N,N-ビス[3-ウンデカメチルペンタシロキサン-1-イルプロピル]アミノ基、N,N-ビス[3-1-トリメチルシロキシ-1,3,3,3-テトラメチルジシロキサン-1-イルプロピル]アミノ基、N,N-ビス[3-1,3,3,5,5,7,7-ヘプタメチルシクロテトラシロキサン-1-イルプロピル]アミノ基、3-ペンタメチルジシロキサン-1-イルプロポキシカルボニル基、3-ヘプタメチルトリシロキサン-1-イルプロポキシカルボニル基、3-ノナメチルテトラシロキサン-1-イルプロポキシカルボニル基、3-ウンデカメチルペンタシロキサン-1-イルプロポキシカルボニル基、3-1-トリメチルシロキシ-1,3,3,3-テトラメチルジシロキサン-1-イルプロポキシカルボニル基、3-1,3,3,5,5,7,7-ヘプタメチルシクロテトラシロキサン-1-イルプロポキシカルボニル基、N-[3-ペンタメチルジシロキサン-1-イルプロピル]-N-プロピルカルバモイル基、N-[3-ヘプタメチルトリシロキサン-1-イルプロピル]-N-プロピルカルバモイル基、N-[3-ノナメチルテトラシロキサン-1-イルプロピル]-N-プロピルカルバモイル基、N-[3-ウンデカメチルペンタシロキサン-1-イルプロピル]-N-プロピルカルバモイル基、N-[3-1-トリメチルシロキシ-1,3,3,3-テトラメチルジシロキサン-1-イルプロピル]-N-プロピルカルバモイル基、N-[3-1,3,3,5,5,7,7-ヘプタメチルシクロテトラシロキサン-1-イルプロピル]-N-プロピルカルバモイル基、N,N-ビス[3-ペンタメチルジシロキサン-1-イルプロピル]カルバモイル基、N,N-ビス[3-ヘプタメチルトリシロキサン-1-イルプロピル]カルバモイル基、N,N-ビス[3-ノナメチルテトラシロキサン-1-イルプロピル]カルバモイル基、N,N-ビス[3-ウンデカメチルペンタシロキサン-1-イルプロピル]カルバモイル基、N,N-ビス[3-1-トリメチルシロキシ-1,3,3,3-テトラメチルジシロキサン-1-イルプロピル]カルバモイル基、N,N-ビス[3-1,3,3,5,5,7,7-ヘプタメチルシクロテトラシロキサン-1-イルプロピル]カルバモイル基がより好ましい。上記一般式1において、R2は水素原子、炭素数1~20、特に炭素数1~12のフッ素原子で置換されていてもよい一価炭化水素基、上記式2で表されるシロキサン含有基、-CO-ORで表されるオルガノキシカルボニル基、-CO-NR2で表されるジオルガノカルバモイル基、シアノ基、及び下記式3で表される複素環式置換基から選ばれる基である。Rは、前記と同様の炭素数1~20の一価炭化水素基である。R2の一価炭化水素基の具体例としては、R1について説明したものと同様である。-CO-ORで表されるオルガノキシカルボニル基の例としては、メトキシカルボニル基、エトキシカルボニル基、プロポキシカルボニル基、ブトキシカルボニル基、tert-ブトキシカルボニル基、シクロヘキシルオキシカルボニル基、アリルオキシカルボニル基、ブテニルオキシカルボニル基、フェノキシカルボニル基、トリルオキシカルボニル基、ベンジルオキシカルボニル基等が挙げられる。-CO-NR2で表されるジオルガノカルバモイル基の例としては、ジメチルカルバモイル基、ジエチルカルバモイル基、メチルプロピルカルバモイル基、ジイソプロピルカルバモイル基、メチルアリルカルバモイル基、ジアリルカルバモイル基、ジブチルカルバモイル基、シクロヘキシルメチルカルバモイル基、オクチルメチルカルバモイル基、デシルメチルカルバモイル基、ドデシルメチルカルバモイル基、テトラデシルメチルカルバモイル基、ヘキサデシルメチルカルバモイル基、オクタデシルメチルカルバモイル基等が挙げられる。上記式3において、X1は-O-、-S-又は-NR-を表しており、Rは前記と同様に炭素数1~20の一価炭化水素基である。R7は同一でも異なってもよく、炭素数1~20、特に炭素数1~6のハロゲン原子で置換されていてもよい一価炭化水素基、上記式2で表されるシロキサン含有基、ハロゲン原子、及び水素原子から独立に選ばれる基を表す。R7の具体例としては、式2の具体例として挙げた基の他に、メチル基、エチル基、プロピル基、イソプロピル基、ブチル基、イソブチル基、sec-ブチル基、tert-ブチル基、ペンチル基、シクロペンチル基、イソペンチル基、2-ペンチル基、3-ペンチル基、tert-ペンチル基、ヘキシル基、シクロヘキシル基、オクチル基、デシル基、ドデシル基、テトラデシル基、ヘキサデシル基、オクタデシル基、イコシル基等の直鎖状、分岐状、環状の飽和炭化水素基;ビニル基、アリル基、プロピニル基、ブテニル基、ペンテニル基、ヘキセニル基、ウンデセニル基、オクタデセニル基等の不飽和炭化水素基;フェニル基、ナフチル基、ベンジル基、フェネチル基、フェニルプロピル基、2-メチルフェニル基、3-メチルフェニル基、4-メチルフェニル基、2,4-ジメチルフェニル基、3,5-ジメチルフェニル基、3,5-ジ-tert-ブチルフェニル基等の芳香族炭化水素基;トリフルオロプロピル基、2,2,2-トリフルオロエチル基、3,3,3-トリフルオロプロピル基、2,2,3,3,3-ペンタフルオロプロピル基、3,3,4,4,5,5,6,6,6-ノナフルオロヘキシル基、3,3,4,4,5,5,6,6,7,7,8,8,8-トリデカフルオロオクチル基、3,3,4,4,5,5,6,6,7,7,8,8,9,9,10,10,10-ヘプタデカフルオロデシル基、ペンタフルオロフェニル基、トリフルオロメチルフェニル基、クロロメチル基、3-クロロプロピル基、4-クロロフェニル基、3-クロロフェニル基、ブロモメチル基、3-ブロモプロピル基、3-ヨードプロピル基、3-ヨードブチル基等のハロゲン原子で置換された一価炭化水素基;フッ素原子、塩素原子、臭素原子、ヨウ素原子、水素原子等が挙げられる。上記一般式1において、R3、R4、R5、R6は同一でも異なってもよく、水素原子、炭素数1~20、特に炭素数1~12のハロゲン原子で置換されていてもよい一価炭化水素基、下記式4で表されるジオルガノアミノ基、下記式5で表されるオルガノキシ基、下記式6で表されるオルガノスルファニル基、及び上記式2のシロキサン含有基から独立に選ばれる置換基である。R3~R6の一価炭化水素基の具体例としては、R1について説明した基に加えて、クロロメチル基、クロロプロピル基、クロロヘキシル基、クロロフェニル基、ブロモプロピル基、ブロモフェニル基、ジブロモフェニル基、ヨードプロピル基、ヨードフェニル基等のハロゲン原子で置換された一価炭化水素基が挙げられる。上記式4において、R8は同一でも異なってもよく、炭素数1~20、特に炭素数1~12の一価炭化水素基、上記式2で表されるシロキサン含有基、又は1個以上の不連続な-O-、-S-、-NR-、もしくはそれらの組み合わせを含んでいてもよい炭素数2~20、特に炭素数2~12の一価炭化水素基を表す。但し、酸素原子、硫黄原子及び窒素原子のヘテロ原子同士は隣接せず、従って、R8は炭素原子が窒素原子と結合している。上記式5において、R9は炭素数1~20、特に炭素数1~12の一価炭化水素基、上記式2で表されるシロキサン含有基、又は1個以上の不連続な-O-、-S-、-NR-又はそれらの組み合わせを含んでいてもよい炭素数2~20、特に炭素数2~12の一価炭化水素基を表す。但し、酸素原子、硫黄原子及び窒素原子のヘテロ原子同士は隣接せず、従って、R9は炭素原子が酸素原子と結合している。式6において、R10は炭素数1~20、特に1~12の一価炭化水素基、上記式2で表されるシロキサン含有基、又は1個以上の不連続な-O-、-S-、-NR-もしくはそれらの組み合わせを含んでいてもよい炭素数2~20、特に炭素数2~12の一価炭化水素基を表す。但し、酸素原子、硫黄原子、及び窒素原子のヘテロ原子同士は隣接せず、従って、R10は炭素原子が硫黄原子と結合している。R8、R9、R10の具体例としては、メチル基、エチル基、プロピル基、イソプロピル基、ブチル基、イソブチル基、sec-ブチル基、tert-ブチル基、ペンチル基、シクロペンチル基、イソペンチル基、2-ペンチル基、3-ペンチル基、tert-ペンチル基、ヘキシル基、シクロヘキシル基、オクチル基、デシル基、ドデシル基、テトラデシル基、ヘキサデシル基、オクタデシル基、イコシル基等の直鎖状、分岐状、環状の飽和炭化水素基;ビニル基、アリル基、プロペニル基、ブテニル基、ペンテニル基、ヘキセニル基、ウンデセニル基、オクタデセニル基等の不飽和炭化水素基;フェニル基、ナフチル基、ベンジル基、フェネチル基、フェニルプロピル基、2-メチルフェニル基、3-メチルフェニル基、4-メチルフェニル基、2,4-ジメチルフェニル基、3,5-ジメチルフェニル基、3,5-ジ-tert-ブチルフェニル基等の芳香族炭化水素基;メトキシメチル基、2-メトキシエチル基、3-メトキシプロピル基、2-エトキシエチル基、3-エトキシプロピル基、ジメチルアミノメチル基、2-ジメチルアミノエチル基、3-ジメチルアミノプロピル基、2-ジエチルアミノエチル基、3-ジエチルアミノプロピル基、3-ジイソプロピルアミノプロピル基、2-メチルスルファニルエチル基、3-メチルスルファニルプロピル基、2-2-メトキシエトキシエチル基、2-2-エトキシエトキシエチル基、2-2-ブトキシエトキシエチル基、3-2-メトキシエトキシプロピル基、3-2-エトキシエトキシプロピル基、2-{2-2-メトキシエトキシエトキシ}エチル基、2-{2-2-エトキシエトキシエトキシ}エチル基、3-{2-2-メトキシエトキシエトキシ}プロピル基、3-{2-2-エトキシエトキシエトキシ}プロピル基、2-[{2-ジメチルアミノエチル}メチルアミノ]エチル基、2-[{2-ジエチルアミノエチル}メチルアミノ]エチル基、2-[{2-ジメチルアミノエチル}エチルアミノ]エチル基、2-[{2-ジエチルアミノエチル}エチルアミノ]エチル基、3-[{2-ジメチルアミノエチル}メチルアミノ]プロピル基、3-[{2-ジエチルアミノエチル}メチルアミノ]プロピル基、2-{2-メチルスルファニルエチルスルファニル}エチル基、2-{2-エチルスルファニルエチルスルファニル}エチル基、2-[2-ジメチルアミノエトキシ]エチル基、2-[2-ジエチルアミノエトキシ]エチル基、3-[2-ジメチルアミノエトキシ]プロピル基、3-[2-ジエチルアミノエトキシ]プロピル基等の酸素原子、窒素原子、硫黄原子を含む一価炭化水素基、及び上記に例示した式2のシロキサン含有基等が挙げられる。但し、式2の例として挙げた基のうち、置換オルガノキシ基、置換ジオルガノアミノ基、置換オルガノスルファニル基、置換アシロキシ基、置換アミド基はR8、R9、R10の定義には含まれない。上記の一般式1における置換基R3とR4、R4とR5、R5とR6は互いに結合してそれらが結合する二つの炭素原子を含む構成炭素原子数が5~8の環構造を形成してもよい。この場合、一般式1の構造は、具体的には下式7a~7fのように表される縮環構造を形成する。但し、環構造を形成する場合、下記式7においてR3a、R4a、R5a、R6aはそれぞれR3、R4、R5、R6から水素原子1個又は2個を除くことにより得られる二価又は三価の基である。上記一般式1で表される本発明の蛍光性化合物において、置換基R1、R2、R3、R4、R5、R6のうち、少なくとも一つは上記式2で表されるシロキサン含有基であるか、又はそれを置換基として含有する基である。従って、上記一般式1で表される化合物には一つ以上の一般式2で表される基が含まれている。また、上記一般式1で表される蛍光性化合物には水素結合ドナーとなるヘテロ原子-水素結合、例えば窒素-水素結合、酸素-水素結合等が含まれない。本発明の上記一般式1で表される蛍光性化合物はシロキサン含有基を含むが、シロキサン部分は構造が明確に規定されており、分子量分布を有するシロキサン混合物ではない。従って、一般式1で表される化合物も混合物ではなく単一化合物である。組成物を製造する際には、蛍光発色団のモル濃度が組成物の蛍光特性を決定する重要な因子であるので、モル濃度を正確に決定するために単一化合物であることが望ましい。本発明の蛍光性化合物は、蛍光特性を最大に発揮させるためにできる限り高純度に精製することが望ましい。上述のように、一般式1の本発明の蛍光性化合物は単一化合物であるため、高純度まで精製することが可能である。精製方法としては、例えば通常の有機化合物と同様に、再結晶や晶析、溶媒による洗浄、シリカゲルカラムクロマトグラフィー、ゲル濾過クロマトグラフィー、分取液体クロマトグラフィー等の方法が挙げられる。本発明の蛍光性化合物の純度は液体クロマトグラフィー法で95以上が好ましく、より好ましくは98以上、更に好ましくは99以上である。不純物を多く含む場合には式1の化合物自体の蛍光特性が低下することがあり、また蛍光性樹脂組成物を製造する際に濁りが生じることがあるため組成物としても蛍光特性が低下する場合がある。液体クロマトグラフィー法による純度決定は、順相、逆相のいずれの条件でも可能である。順相では、例えばGLサイエンス社製Inertsil登録商標Diolカラムを、逆相では、例えばウォーターズ社製XBridge登録商標C18カラムを使用することができる。また、サイズ排除クロマトグラフィーも有効な方法であり、例えば東ソー社製TSK-GELSuperH2000カラムを使用することができる。本発明においては、GLサイエンス社製Inertsil登録商標Diolカラムを使用して測定する。本発明の蛍光性樹脂組成物は、本発明の蛍光性化合物を内部に含有している樹脂である。マトリクスとなる樹脂は限定されないが、例えばポリエチレン、ポリプロピレン、ポリスチレン、シクロオレフィンポリマー、ポリアクリレート、ポリ塩化ビニル、ポリカーボネート、ポリエステル、ポリアミド、ポリイミド、ポリシロキサン、ポリビニルアルコール、エチレン-ビニルアルコール共重合樹脂、エチレンー酢酸ビニル共重合樹脂、ABS樹脂、エポキシ樹脂、フェノール樹脂、メラミン樹脂、ポリウレタン等の熱可塑性あるいは熱硬化性樹脂、天然ゴム、ニトリルゴム、ウレタンゴム、EPDM,スチレンブタジエンゴム、フッ素ゴム、シリコーンゴム等のエラストマー等が挙げられる。特にシリコーンオイル、シリコーンゴム、シリコーンレジン、シリコーンゲル等のシリコーン樹脂が好ましい。本発明の蛍光性樹脂組成物は液体、固体、ゴム、ゲル等のいずれの状態であってもよい。本発明の蛍光性樹脂組成物中では、蛍光性化合物は凝集せず均一に分散していることが好ましい。また、本発明の蛍光性樹脂組成物においては、本発明の蛍光化合物を含めて蛍光性化合物を二種類以上含有していても構わない。本発明の蛍光性樹脂組成物において、蛍光性化合物の含有量は任意であるが、通常0.001~10質量、好ましくは0.01~1質量である。マトリクス樹脂に相溶する範囲で蛍光性化合物の含有量を決定することが好ましい。蛍光性化合物の性質やマトリクス樹脂の性質によるが、蛍光性化合物の含有量が多すぎると濃度消光によって蛍光強度が低下することがあり、含有量が少なすぎると蛍光強度が十分でなくなる可能性がある。本発明の蛍光性樹脂組成物は、樹脂以外の成分を含んでいてもよい。例えば水、メタノール、エタノール、ヘキサン、イソオクタン、デカン、トルエン、キシレン、ジメチルホルムアミド、ジメチルアセトアミド、メチルピロリドン、ジメチルスルホキシド等の溶媒、シリカゲル、酸化チタン、酸化亜鉛、カーボン、水酸化マグネシウム等のフィラー、シランカップリング剤やテトラメトキシシラン、テトラエトキシシラン、ヘキサメチルジシロキサン、デカメチルシクロペンタシロキサン等のケイ素化合物、アゾビスイソブチロニトリルや過酸化ベンゾイル等のラジカル重合開始剤、2-ヒドロキシ-2-メチルプロピオフェノン、ジフェニルヨードニウムヘキサフルオロホスフェート等の光重合開始剤、塩化白金酸、白金0ジビニルテトラメチルジシロキサン錯体、ベンジリデンジクロロビストリシクロヘキシルホスフィンルテニウム等の金属化合物、ガラス繊維や炭素繊維等の繊維、ベンゾフェノン誘導体やヒンダードアミン化合物等の紫外線吸収剤及び光安定剤、フタル酸エステルやアジピン酸エステル等の可塑剤、リン酸エステル等の難燃剤等が挙げられる。これらの成分の含有量は組成物の発光特性を妨げない範囲で任意に決定することができ、通常0.01~80質量の範囲である。本発明の蛍光性化合物は、例えばクマリン構造やキノリノン構造を公知の方法で形成した後に、シロキサン含有基を結合させることにより製造することができる。シロキサン含有基を結合させる方法としては、例えばSi-H結合を有するシロキサンを用いる脂肪族不飽和基へのヒドロシリル化反応や、ハロゲン化炭化水素基を有するシロキサンを用いる求核置換反応等が挙げられるが、これに限定されない。本発明の蛍光性樹脂組成物への蛍光性化合物の添加方法としては、例えば樹脂と蛍光性化合物を混練して分散させる方法、液状の樹脂モノマーやプレポリマーに蛍光性化合物をあらかじめ混合溶解させてから付加重合あるいは縮重合させる方法、樹脂ワニスに蛍光性化合物を溶解させる方法等が挙げられる。次に、本発明を実施例及び比較例により更に具体的に説明するが、本発明は以下の実施例によって何ら限定されるものではない。以下の構造式中、Meはメチル基を示す。[実施例1]7-{N-プロピル-N-[3-1-トリメチルシロキシ-1,3,3,3-テトラメチルジシロキサン-1-イルプロピル]アミノ}-4-トリフルオロメチルクマリン化合物1の合成窒素雰囲気下、7-N-アリル-N-プロピルアミノ-4-トリフルオロメチルクマリン693.4mg2.22mmol、白金01,3-ジビニル-1,1,3,3-テトラメチルジシロキサン錯体の2質量キシレン溶液10.2mgを仕込み、1,1,1,3,5,5,5-ヘプタメチルトリシロキサン551.4mg2.48mmolを10分かけて滴下した。滴下終了後、反応液を室温で1時間攪拌した。得られた溶液を減圧濃縮し、水とトルエンを加えた後、分液操作により有機層を抽出した。得られた溶液を硫酸マグネシウムにより乾燥し、ロータリーエバポレーターにて減圧濃縮した後、分取液体クロマトグラフィーにより精製して黄色液体844.6mgを得た。この溶液のNMRスペクトル及びMSスペクトルを測定した結果、7-{N-プロピル-N-[3-1-トリメチルシロキシ-1,3,3,3-テトラメチルジシロキサン-1-イルプロピル]アミノ}-4-トリフルオロメチルクマリンであることが確認された。高速液体クロマトグラフィーHPLC、カラム:GLサイエンス社製Inertsil登録商標Diol、移動相:ヘキサン/クロロホルム=7/3質量比、UV検出器、波長254nmにより求めた純度は99.2であった。1H-NMR600MHz,dinCDCl3:0.01s,3H,0.06-0.08m,18H,0.42-0.45m,2H,0.94t,3H,1.59-1.65m,4H,3.27-3.31m,4H,6.33s,1H,6.47d,1H,6.57dd,1H,7.44dd,1HMSEIm/z:533M,518,504,284実施例1で製造された化合物1の構造を下記式8に示す。化合物1の紫外可視吸収スペクトル及び蛍光スペクトルをエタノール中で測定した。最長吸収極大波長は404nm、モル吸光係数は2.28×104であり、最大蛍光波長は513nm励起波長:404nmであった。[実施例2]7-{N-プロピル-N-[3-ウンデカメチルペンタシロキサン-1-イルプロピル]アミノ}-4-トリフルオロメチルクマリンの合成窒素雰囲気下、7-N-アリル-N-プロピルアミノ-4-トリフルオロメチルクマリン577.6mg1.40mmol、白金01,3-ジビニル-1,1,3,3-テトラメチルジシロキサン錯体の2質量キシレン溶液6.9mgを仕込み、1,1,3,3,5,5,7,7,9,9,9-ウンデカメチルペンタシロキサン574.5mg1.54mmolを10分かけて滴下した。滴下終了後、反応液を室温で2時間攪拌した。得られた溶液を減圧濃縮し、水とトルエンを加えた後、分液操作により有機層を抽出した。得られた溶液を硫酸マグネシウムにより乾燥し、ロータリーエバポレーターにて減圧濃縮した後、分取液体クロマトグラフィーにより精製して黄色液体731.6mgを得た。この溶液のNMRスペクトル及びMSスペクトルを測定した結果、7-{N-プロピル-N-[3-ウンデカメチルペンタシロキサン-1-イルプロピル]アミノ}-4-トリフルオロメチルクマリン化合物2であることが確認された。HPLC実施例1と同条件により求めた純度は99.6であった。1H-NMR600MHz,dinCDCl3:0.02s,6H,0.030s,1H,0.032s,1H,0.06s,1H,0.08s,1H,0.50-0.54m,2H,0.94t,3H,1.59-1.65m,4H,3.27-3.31m,4H,6.34s,1H,6.47d,1H,6.57dd,1H,7.44dd,1HMSEIm/z:681M,666,284実施例2で製造された化合物2の構造を下記式9に示す。化合物2の紫外可視吸収スペクトル及び蛍光スペクトルをエタノール中で測定した。最長吸収極大波長は404nm、モル吸光係数は2.14×104であり、最大蛍光波長は513nm励起波長:404nmであった。[実施例3]7-{N-プロピル-N-[3-1-トリメチルシロキシ-1,3,3,3-テトラメチルジシロキサン-1-イルプロピル]アミノ}-4-メチルクマリン化合物3の合成窒素雰囲気下、7-N-アリル-N-プロピルアミノ-4-メチルクマリン707.1mg2.75mmol、白金01,3-ジビニル-1,1,3,3-テトラメチルジシロキサン錯体の2質量キシレン溶液10.2mgを仕込み、1,1,1,3,5,5,5-ヘプタメチルトリシロキサン678.5mg3.05mmolを10分かけて滴下した。滴下終了後、反応液を40°Cで2時間攪拌した。得られた溶液を減圧濃縮し、水とトルエンを加えた後、分液操作により有機層を抽出した。得られた溶液を硫酸マグネシウムにより乾燥し、ロータリーエバポレーターにて減圧濃縮した後、分取液体クロマトグラフィーにより精製して薄黄色液体903.6mgを得た。この溶液のNMRスペクトル及びMSスペクトルを測定した結果、7-{N-プロピル-N-[3-1-トリメチルシロキシ-1,3,3,3-テトラメチルジシロキサン-1-イルプロピル]アミノ}-4-メチルクマリンであることが確認された。HPLC実施例1と同条件により求めた純度は99.9であった。1H-NMR600MHz,dinCDCl3:0.01s,3H,0.06-0.08m,18H,0.41-0.45m,2H,0.93t,3H,1.58-1.64m,4H,2.30s,1H,3.25-3.30m,4H,5.90s,1H,6.44d,1H,6.53dd,1H,7.33d,1HMSEIm/z:479M,464,450,230実施例3で製造された化合物3の構造を下記式10に示す。化合物3の紫外可視吸収スペクトル及び蛍光スペクトルをエタノール中で測定した。最長吸収極大波長は375nm、モル吸光係数は1.99×104であり、最大蛍光波長は449nm励起波長:375nmであった。[実施例4]化合物1を含有するシリコーン樹脂組成物の製造ガラスバイアル中に実施例1で製造した化合物1を53.4mg秤量し、透明シリコーン樹脂SIM-360主剤信越化学工業株製を室温下で撹拌しながら少量ずつ添加した。溶液が透明となったときに溶解したと判断し、溶解度を計算すると130mmol/Lであった。この混合物に主剤に対して10質量の硬化剤を添加して混合し、脱泡後に150°Cで30分加熱して硬化させ、蛍光性のシリコーン樹脂組成物を得た。なお、化合物1の濃度は上記の濃度以下で任意に変更することが可能であった。[実施例5]化合物2を含有するシリコーン樹脂組成物の製造実施例4と同様にして化合物2のSIM-360主剤への溶解度を測定したところ、190mmol/Lであった。この混合物に主剤に対して10質量の硬化剤を添加して混合し、脱泡後に150°Cで30分加熱して硬化させ、蛍光性のシリコーン樹脂組成物を得た。なお、化合物2の濃度は上記の濃度以下で任意に変更することが可能であった。[比較例1]7-N-アリル-N-プロピルアミノ-4-トリフルオロメチルクマリン化合物4のシリコーン樹脂への溶解度測定本比較例1で使用した化合物4の構造を下記式11に示す。実施例4と同様にして化合物4のSIM-360主剤への溶解度を測定したところ、25mmol/Lであった。化合物4にはシロキサン含有置換基がなく、実施例4及び実施例5と比較すると明らかに溶解性が低い。[比較例2]7-{N-[3-1-トリメチルシロキシ-1,3,3,3-テトラメチルジシロキサン-1-イルプロピル]アミノ}-4-トリフルオロメチルクマリン化合物5のシリコーン樹脂への溶解度測定本比較例2で使用した化合物5の構造を下記式12に示す。実施例4と同様にして化合物5のSIM-360主剤への溶解度を測定したところ、0.9mmol/Lであった。化合物5にはシロキサン含有置換基があるものの、水素結合ドナーとなる窒素-水素結合があり、実施例4及び実施例5と比較すると明らかに溶解性が低い。[実施例6]化合物3を含有するシリコーン樹脂組成物の製造実施例4と同様にして化合物3のSIM-360主剤への溶解度を測定したところ、40mmol/Lであった。この混合物に主剤に対して10質量の硬化剤を添加して混合し、脱泡後に150°Cで30分加熱して硬化させ、蛍光性のシリコーン樹脂組成物を得た。なお、化合物3の濃度は上記の濃度以下で任意に変更することが可能であった。"